(57)【特許請求の範囲】
【請求項１】
（ａ）（ｉ）モノマーの総重量に対してアクリロニトリルの量が１５乃至３５重量％である、スチレン及びアクリロニトリル、及び（ｉｉ）モノマーの総重量に対してα‐メチルスチレンが０乃至４５重量％、スチレンが１０乃至６０重量％、及び無水マレイン酸が５乃至４５重量％である、スチレン及び無水マレイン酸、又はα‐メチルスチレン、スチレン、及び無水マレイン酸からなる群から選択された、グラフトコポリマー又はターポリマーを形成するモノマーをグラフト重合させたプロピレンポリマー物質の主鎖を含み、（ｉ）又は（ｉｉ）から形成されたグラフトコポリマー又はターポリマーがプロピレンポリマー物質１００重量部当たり１０乃至９５重量部存在するグラフトコポリマー、９４乃至３０重量％、
（ｂ）１種以上の芳香族ポリカーボネート、５乃至４０重量％、及び
（ｃ）化学式：
【化１】
0003611924.tif 000021
（式中、Ｒ1 、Ｒ2 、Ｒ3 、及びＲ4 は各々Ｈ、ＣＨ3 、及び直鎖状又は分枝鎖状のアルキル基からなる群から選択され、ｘ及びｙは各々１乃至２０又はそれ以上である。）
の反復エステル構造単位を有する１種以上の脂肪族ポリエステル、１乃至１５重量％、
を含み、（ａ）＋（ｂ）＋（ｃ）＝１００％である組成物。
【請求項２】
前記成分（ａ）のプロピレンポリマー物質が、（ｉ）プロピレンのホモポリマー、（ｉｉ）エチレン及びＣ4 〜Ｃ10のオレフィンからなる群から選択されたオレフィンとプロピレンとのランダムコポリマーであって、前記オレフィンがエチレンの場合には、重合したエチレンの最大含量が１０重量％であり、該オレフィンがＣ4 〜Ｃ10のオレフィンの場合には、重合したそれらの最大含量が２０重量％であるランダムコポリマー、及び（ｉｉｉ）エチレン及びＣ4 〜Ｃ8 の1-オレフィンからなる群から選択されたオレフィンとプロピレンとのランダムターポリマーであって、重合したＣ4 〜Ｃ8 の1-オレフィンの最大含量が２０重量％であり、エチレンがオレフィンの一である場合には、重合したエチレンの最大含量が５重量％であるランダムターポリマーからなる群から選択される請求項１記載の組成物。
【請求項３】
前記プロピレンポリマー物質がプロピレンホモポリマーである請求項２記載の組成物。
【請求項４】
前記ポリカーボネートが二価フェノールポリカーボネートである請求項１記載の組成物。
【請求項５】
前記二価フェノールポリカーボネートがビスフェノール‐Ａポリカーボネートである請求項４記載の組成物。
【請求項６】
前記ポリカーボネートが１０乃至３０重量％存在する請求項１記載の組成物。
【請求項７】
前記ポリカーボネートが２０乃至３０重量％存在する請求項６記載の組成物。
【請求項８】
前記脂肪族ポリエステルが、ポリカプロラクトン、ポリブチレンアジペート、ポリエチレンスクシネート、ポリ(2,2- ジメチル-1,3- プロピレン) スクシネート、ポリ（ネオペンチルグリコールセバケート）、及びポリウレタンとポリカプロラクトンとのブロックコポリマー、及びポリウレタンとポリエチレンアジペートとのブロックコポリマーからなる群から選択される請求項１記載の組成物。
【請求項９】
前記脂肪族ポリエステルがポリカプロラクトンである請求項８記載の組成物。
【請求項１０】
前記脂肪族ポリエステルが２乃至７重量％存在する請求項１記載の組成物。
【請求項１１】
（ｄ）（ｉ）オレフィンコポリマーゴム、（ｉｉ）モノアルケニル芳香族炭化水素−共役ジエンブロックコポリマー、及び（ｉｉｉ）コア‐シェルゴムからなる群から選択される一以上のゴム成分、５乃至２０重量％を更に含み、（ａ）＋（ｂ）＋（ｃ）＋（ｄ）＝１００％である請求項１記載の組成物。
【請求項１２】
前記ゴム成分がモノアルケニル芳香族炭化水素−共役ジエンブロックコポリマーである請求項１１記載の組成物。
【請求項１３】
前記ゴム成分が水素化スチレン／イソプレンブロックコポリマーである請求項１２記載の組成物。
【請求項１４】
前記ゴム成分が５乃至１５重量％存在する請求項１１記載の組成物。
【請求項１５】
（ｅ）プロピレンポリマー物質、１乃至５０重量％を更に含み、（ａ）＋（ｂ）＋（ｃ）＋（ｅ）＝１００％である請求項１記載の組成物。
【請求項１６】
（ｅ）プロピレンポリマー物質、１乃至５０重量％を更に含み、（ａ）＋（ｂ）＋（ｃ）＋（ｄ）＋（ｅ）＝１００％である請求項１１記載の組成物。
【請求項１７】
前記プロピレンポリマー物質が、（ｉ）プロピレンのホモポリマー、（ｉｉ）エチレン及びＣ4 〜Ｃ10のオレフィンからなる群から選択されたオレフィンとプロピレンとのランダムコポリマーであって、前記オレフィンがエチレンの場合には、重合したエチレンの最大含量が１０重量％であり、該オレフィンがＣ4 〜Ｃ10のオレフィンの場合には、重合したそれらの最大含量が２０重量％であるランダムコポリマー、（ｉｉｉ）エチレン及びＣ4 〜Ｃ8 の1-オレフィンからなる群から選択されたオレフィンとプロピレンとのランダムターポリマーであって、重合したＣ4 〜Ｃ8 の1-オレフィンの最大含量が２０重量％であり、オレフィンがエチレンである場合には、重合したエチレンの最大含量が５重量％であるランダムターポリマー、及び（ｉｖ）反応器中又は物理的ブレンドによりエチレン−プロピレンモノマーゴム又はエチレン／プロピレン／ブテンモノマーゴムで耐衝撃性を改良したプロピレンのホモポリマー又はランダムコポリマーであって、改良されたポリマーのエチレン−プロピレンモノマーゴム又はエチレン／プロピレン／ブテンモノマーゴムの含量は５乃至７０％の範囲内であり、ゴムのエチレン含量は７乃至７０％であるコポリマーからなる群から選択される請求項１５記載の組成物。
【請求項１８】
前記プロピレンポリマー物質がプロピレンホモポリマーである請求項１７記載の組成物。
【請求項１９】
（ａ）モノマーの総重量に対して８０乃至７５重量％のスチレン及び２０乃至２５重量％のアクリロニトリルを含むモノマーをグラフト重合させたプロピレンポリマー物質を含み、重合したモノマーが５０乃至９５pph 存在するグラフトコポリマー、９４乃至４５重量％、
（ｂ）ビスフェノール‐Ａポリカーボネート、５乃至４０重量％、
（ｃ）ポリカプロラクトン、１乃至１５重量％、及び
（ｄ）酸又は酸無水物官能化水素化スチレンブロックコポリマー、５乃至２０重量％、
を含み、（ａ）＋（ｂ）＋（ｃ）＋（ｄ）＝１００％である請求項１記載の組成物。
【請求項２０】
（ｅ）プロピレンホモポリマー、５乃至４０重量％を更に含み、前記グラフトコポリマー（ａ）が３０乃至６５重量％存在し、前記ポリカーボネート（ｂ）が１０乃至３０重量％存在し、かつ（ａ）＋（ｂ）＋（ｃ）＋（ｄ）＋（ｅ）＝１００％である請求項１９記載の組成物。
【請求項２１】
（ａ）モノマーの総重量に対して４０重量％のα‐メチルスチレン、２０重量％のスチレン、及び４０重量％の無水マレイン酸を含むモノマーをグラフト重合させたプロピレンポリマー物質を含み、重合したモノマーが５０乃至９５pph 存在するグラフトコポリマー、９４乃至４５重量％、
（ｂ）ビスフェノール‐Ａポリカーボネート、５乃至４０重量％、
（ｃ）ポリカプロラクトン、１乃至１５重量％、及び
（ｄ）酸又は酸無水物官能化水素化スチレンブロックコポリマー、５乃至２０重量％、
を含み、（ａ）＋（ｂ）＋（ｃ）＋（ｄ）＝１００％である請求項１記載の組成物。
【請求項２２】
（ｅ）プロピレンホモポリマー、５乃至４０重量％を更に含み、前記グラフトコポリマー（ａ）が３０乃至６５重量％存在し、前記ポリカーボネート（ｂ）が１０乃至３０重量％存在し、かつ（ａ）＋（ｂ）＋（ｃ）＋（ｄ）＋（ｅ）＝１００％である請求項２１記載の組成物。
【発明の詳細な説明】
【０００１】
【発明の属する技術分野】
本発明は、プロピレンポリマー物質のグラフトコポリマー、ポリカーボネート、脂肪族ポリエステル、及び任意に、ゴム成分又はプロピレンポリマー物質のいずれか、又は双方を含む組成物に関する。
【０００２】
【従来の技術】
ポリオレフィンとポリカーボネート、特にビスフェノール‐Ａポリカーボネートとのブレンドは、ブレンドの性質がどちらか一方の単独の性質と比較して改良されるため従来研究されてきた。ポリオレフィンは優れた耐薬品性、良好な流動性及び安価な費用に寄与する。ポリカーボネートは高い硬度、高い熱変形温度、及び高い衝撃強さに寄与する。例えば、英国特許第９８２，７５２号には、８０乃至９９重量％のポリエチレンと１乃至２０重量％の熱可塑性芳香族ポリカーボネートとのブレンドが開示されている。米国特許第４，１１９，６０７号には、４０重量部のアルケニルアレーン−ジエンブロックコポリマー、５乃至４８重量部のポリオレフィン、ポリカーボネート又はニトリルバリヤー樹脂のような１種以上の異なるエンジニアリング熱可塑性樹脂、及び飽和熱可塑性ポリエステルの混合物が開示されている。カナダ国特許第７０５，４８１号には、８０乃至９９．５重量％の分子量が約１０，０００以上の結晶性ポリプロピレンと０．５乃至２０重量％の熱可塑性ポリアリールカーボネートポリマーとのブレンドが開示されている。米国特許第５，０３４，４５７号には、１乃至９９重量％の芳香族ポリカーボネート、０乃至９９重量％のポリカーボネート／ポリシロキサンブロックコポリマーのような非晶質熱可塑性樹脂、０乃至９９重量％の熱可塑性オレフィンエラストマーのような１種以上のゴム、０乃至９９重量％のポリオレフィンのような部分的に結晶質の熱可塑性樹脂、及び０乃至９９重量％のゴム及びグラフト共重合したモノマーを含む１種以上のグラフトコポリマーの熱可塑性ブレンドが開示されている。
【０００３】
しかしながら一般的には、ポリマーのブレンドは２種以上のポリマーの望ましい個々の特性を組み合わせて単一物質とするのに成功する方法ではない。例えば、ポリプロピレンとポリカーボネートは非混和性であり、ブレンドする際に相分離及び離層する。
２種類の物質のブレンドにより提供される改良された性質を利用するためには、ポリオレフィン物質とポリカーボネートとの非混和性を改良する方法が必要である。そのようなポリマーの靱性を改良することも望ましい。
【０００４】
【課題を解決するための手段】
本発明の組成物は、
（ａ）（ｉ）モノマーの総重量に対してアクリロニトリルの量が約１５乃至約３５重量％であるスチレン及びアクリロニトリル、（ｉｉ）モノマーの総重量に対してα‐メチルスチレンが０乃至約４５重量％、スチレンが約１０乃至約６０重量％、及び無水マレイン酸が約５乃至約４５重量％であるスチレン及び無水マレイン酸、又はα‐メチルスチレン、スチレン、及び無水マレイン酸からなる群から選択された、グラフトコポリマー又はターポリマーを形成するモノマーをグラフト重合させたプロピレンポリマー物質の主鎖を含み、モノマー（ｉ）又は（ｉｉ）から形成されたグラフトコポリマー又はターポリマーがプロピレンポリマー物質１００重量部当たり約１０乃至約９５重量部（ｐｐｈ）  存在するグラフトコポリマー、約９４乃至約３０重量％、
（ｂ）１種以上の芳香族ポリカーボネート、約５乃至約４０重量％、及び
（ｃ）化学式：
【０００５】
【化２】
0003611924.tif 000002
【０００６】
（式中、Ｒ１  、Ｒ２  、Ｒ３  、及びＲ４  は各々Ｈ、ＣＨ３  、又は直鎖状又は分枝鎖状のアルキル基であり、ｘ及びｙは各々１乃至２０又はそれ以上である。）
の反復エステル構造単位を有する１種以上の脂肪族ポリエステル、約１乃至約１５重量％、
を含み、（ａ）＋（ｂ）＋（ｃ）＝１００％である。組成物は任意に、約５乃至約２０重量％の１種以上のゴム成分、約１乃至約５０重量％のプロピレンポリマー物質、又は両方を更に含む。
本発明の組成物は優れた耐熱性の保留性、高温における高い剛性及び引張強さ、高い耐薬品性、良好な光沢及び外観、溶融加工性及び高い衝撃強さ並びに改良された混和性を示す。
本発明の組成物中の成分（ａ）であるグラフトコポリマーの量は、組成物の総量に対して約９４乃至約３０重量％である。成分（ａ）のプロピレンポリマー主鎖は、（ｉ）プロピレンのホモポリマー、（ｉｉ）エチレン及びＣ４  〜Ｃ１０のオレフィンからなる群から選択されたオレフィンとプロピレンとのランダムコポリマー（但し、オレフィンがエチレンの場合には、重合したエチレンの最大含量が約１０重量％、好ましくは約４重量％であり、オレフィンがＣ４  〜Ｃ１０のオレフィンの場合には、重合したそれらの最大含量が約２０重量％、好ましくは約１６重量％である）、及び（ｉｉｉ）エチレン及びＣ４  〜Ｃ８  の１−オレフィンからなる群から選択されたオレフィンとプロピレンとのランダムターポリマー（但し、重合したＣ４  〜Ｃ８  の１−オレフィンの最大含量が約２０重量％、好ましくは約１６重量％であり、オレフィンがエチレンである場合には、重合したエチレンの最大含量が約５重量％、好ましくは約４重量％である）である。プロピレンホモポリマーは好ましいプロピレンポリマー主鎖物質である。
【０００７】
プロピレンポリマー物質の主鎖にグラフトするモノマーは、（ｉ）スチレン及びアクリロニトリル、又は（ｉｉ）スチレン及び無水マレイン酸、又はα‐メチルスチレン、スチレン、及び無水マレイン酸である。グラフト重合中、モノマーは共重合して、ある量の遊離した、すなわち未グラフトコポリマー又はターポリマーも形成する。重合したモノマーは、（ｉ）ＰＳＡＮ、又は（ｉｉ）Ｐ（ＭＳ／Ｓ／ＭＡ）又はＰＳＭＡとして示され、プロピレンポリマー物質１００重量部当たり約１０乃至約９５重量部、好ましくは約３０乃至約７０重量部を含む。グラフトコポリマーのモルホロジーは、プロピレンポリマー物質が連続したすなわちマトリックス相であり、ＰＳＡＮ、Ｐ（ＭＳ／Ｓ／ＭＡ）、又はＰＳＭＡがグラフトしたものもグラフトしていないものも分散相である。
ＰＳＡＮの場合には、アクリロニトリルは２種類のモノマーの総重量の約１５乃至約３５重量％、好ましくは約１５乃至約３０重量％、最も好ましくは約２０乃至約３０重量％である。ＰＳＭＡ又はＰ（ＭＳ／Ｓ／ＭＡ）の場合には、モノマーの総重量に対してα‐メチルスチレンは０乃至約４５重量％、スチレンは約１０乃至約６０重量％、無水マレイン酸は約５乃至約４５重量％である。モノマーとしてα‐メチルスチレンを使用する場合には、モノマーの総重量に対して約１乃至約４５重量％存在する。ＰＳＡＮ、Ｐ（ＭＳ／Ｓ／ＭＡ）、又はＰＳＭＡの重量平均分子量（Ｍｗ  ）  は約５０，０００乃至約９００，０００である。ＰＳＡＮ、Ｐ（ＭＳ／Ｓ／ＭＡ）、又はＰＳＭＡのＭｗ  を使用する場合には、ゲル浸透クロマトグラフィーにより正確には分析できないグラフトしたモノマーを排除した未グラフトコポリマー又はターポリマーのＭｗ  を言及する。マトリックスのＭｗ  は言及しない。
【０００８】
本発明の組成物の主要な成分を形成するグラフトコポリマーは種々の方法のいずれか一に従って製造されうる。これらの方法の一には、グラフトモノマーの存在下でプロピレンポリマー物質上に活性グラフトサイトを形成するか、又はプロピレンポリマー物質上に活性グラフトサイトを形成した後モノマーで処理する方法が含まれる。グラフトサイトはペルオキシド又はラジカル重合開始剤であるその他の化学的化合物で処理することにより、又は高エネルギー電離線の照射により製造されうる。化学的又は照射処理によりポリマー中に製造されたラジカルがポリマー上の活性グラフトサイトを形成し、これらのサイトにおいてモノマーの重合を開始させる。ペルオキシド開始グラフト法により製造されたグラフトコポリマーが好ましい。
ペルオキシド開始法においては、使用温度における分解半減期が約１乃至約２４０分、好ましくは約５乃至約１００分、更に好ましくは約１０乃至約４０分の開始剤を約０．１乃至６ｐｐｈ（プロピレンポリマー物質１００重量部当たりの重量部）、好ましくは約０．２乃至３．０ｐｐｈ  用いて、約６０乃至１２５℃、好ましくは約８０乃至１２０℃においてプロピレンポリマー物質を処理する。有機ペルオキシド、特にアルコキシラジカルを発生させるものが好ましい種類の開始剤を構成する。これらには、ベンゾイル及びジベンゾイルペルオキシドのようなアシルペルオキシド、ジ−ｔｅｒｔ−ブチルペルオキシド、ジクミルペルオキシド、クミルブチルペルオキシド、１，１−ジ−ｔｅｒｔ−ブチルペルオキシ−３，５，５−  トリメチルシクロヘキサン、２，５−ジメチル−２，５−  ジ−ｔｅｒｔ−ブチルペルオキシヘキサン、及びビス（α−ｔｅｒｔ−ブチルペルオキシイソプロピルベンゼン）のようなジアルキル及びアラルキルペルオキシド、ｔｅｒｔ−  ブチルペルオキシピバレート、ｔｅｒｔ−  ブチルペルベンゾエート、２，５−ジメチルヘキシル−２，５−  ジ（ペルベンゾエート）、ｔｅｒｔ−  ブチルジ（ペルフタレート）、ｔｅｒｔ−  ブチルペルオキシ−２−  エチルヘキサノエート、及び１，１−ジメチル−３−  ヒドロキシブチルペルオキシ−２−  エチルヘキサノエートのようなペルオキシエステル、及びジ（２−  エチルヘキシル）  ペルオキシジカーボネート、ジ（ｎ−  プロピル）  ペルオキシジカーボネート、及びジ（４−ｔｅｒｔ−ブチルシクロヘキシル）ペルオキシジカーボネートのようなペルオキシカーボネートが含まれる。
【０００９】
開始剤処理時間と一致して、又は開始剤処理時間と重なりあって又は重なりあわないでその後、プロピレンポリマー物質を、使用するプロピレンポリマー物質及びグラフトモノマーの総重量に対して約１０乃至約５０重量％のグラフトモノマーで、いかなるモノマーの添加時でも約４．５ｐｐｈ／分以下、好ましくは約３．０ｐｐｈ／分以下、更に好ましくは約２．０分以下の添加速度で処理する。開始剤の添加後にモノマーを添加する場合には、好ましくは開始剤及びモノマーの添加時間を開始剤の半減期の約２．５倍以下の時間分離する。
グラフト後、未反応モノマーを生成グラフトプロピレンポリマー物質から除去し、好ましくは、一般的には少なくとも１１０℃の温度において少なくとも５分間、好ましくは少なくとも１２０℃の温度において少なくとも２０分間加熱することにより未反応開始剤を分解して残存ラジカルを失活させる。
“実質的に非酸化”という表現は、本明細書において照射されたオレフィンポリマー物質を残存ラジカルの失活前に暴露する環境又は雰囲気を記載する場合には、活性酸素濃度、すなわち照射された物質中のラジカルと反応する形の酸素の濃度が約１５容量％未満、好ましくは約５容量％未満、更に好ましくは約１容量％未満であることを意味する。最も好ましい活性酸素の濃度は０．００４容量％未満である。これらの限界以下であれば、非酸化雰囲気は、例えば窒素、アルゴン、ヘリウム、及び二酸化炭素のようなオレフィンポリマー物質中のラジカルに対して酸化的に不活性であるいずれのガスでもそれらの混合物でもよい。
【００１０】
活性グラフトサイトを照射により形成する方法においては、約１０乃至約８５℃の温度においてプロピレンポリマー物質に高エネルギー電離線を照射し、照射されたポリマー物質を約１０乃至約１００℃、好ましくは約１０乃至約７０℃、更に好ましくは約１０乃至約５０℃において、少なくとも３分間、好ましくは少なくとも１０分間半バッチ式で、使用するプロピレンポリマー物質及びグラフトモノマーの総重量に対して約１０乃至約７０重量％のグラフトモノマーで処理する。その後、同時に又は任意の順序で連続して生成グラフトプロピレンポリマー物質中の実質的に全ての残存モノマーを失活させ、未反応モノマーを物質から除去する。プロセス中、少なくとも残存ラジカルの失活が完了するまで、不活性雰囲気下のような実質的に非酸化環境中にプロピレンポリマー物質を保持する。ラジカルの失活は好ましくは、例えば少なくとも約１００℃の温度、好ましくは少なくとも約１２０℃の温度において、一般的には少なくとも約２０分間加熱することにより成される。
本発明の組成物の成分（ｂ）であるポリカーボネートは、約５乃至約４０重量％、好ましくは約１０乃至約３０重量％、更に好ましくは約２０乃至約３０重量％存在する。１種以上の芳香族ポリカーボネートを使用しうる。本発明において使用するのに適する芳香族ポリカーボネートは当業者には公知であり、市販されている。これらのポリカーボネートは、エステル交換、融液重合、及び界面重合を含む種々の従来の公知の方法により調製しうる。ポリカーボネートは、一般的には二価フェノールを例えばホスゲンのようなカーボネート前駆物質と反応させることにより調製しうる。本発明のポリカーボネートを調製するのに適する方法は、例えば米国特許第４，１２３，４３６号及び同第３，１５３，００８号に記載されている。しかしながら、ポリカーボネートを製造するその他の公知の方法も適する。特に好ましいポリカーボネートは、ビスフェノール‐Ａ  ［２，２−ビス（４−  ヒドロキシフェニル）プロパン］  とホスゲンを反応させることにより調製した芳香族ポリカーボネートである。ポリカーボネートの溶融流量は、典型的には３００℃及び１．２ｋｇにおける測定値（ＡＳＴＭ  Ｄ  １２３８）  が約１乃至約５０ｄｇ／  分である。
【００１１】
１種以上の脂肪族ポリエステルは、本発明の組成物の性質を向上させるために使用する。これらのポリエステルは、化学式：
【００１２】
【化３】
0003611924.tif 000003
【００１３】
（式中、Ｒ１  、Ｒ２  、Ｒ３  、及びＲ４  は各々Ｈ、ＣＨ３  、又は直鎖状又は分枝鎖状のアルキル基であり、ｘ及びｙは各々１乃至２０又はそれ以上である。）
の反復エステル構造単位を有する。これらのポリエステルのＭｗ  は約５，０００乃至約３００，０００である。適するポリエステルには、例えばポリカプロラクトン、ポリブチレンアジペート、ポリエチレンスクシネート、ポリ（２，２−  ジメチル−１，３−  プロピレン）  スクシネート、ポリ（ネオペンチルグリコールセバケート）、及びポリウレタンとポリカプロラクトン又はポリエチレンアジペートとのブロックコポリマーが含まれる。組成物中に存在するポリエステルの量は、約１乃至約１５重量％、好ましくは約２乃至約７重量％である。組成物の任意成分がいずれも存在しない場合には、（ａ）＋（ｂ）＋（ｃ）の量は１００％である。
ポリウレタンブロックコポリマーは、ポリイソシアネートとヒドロキシル基を含む直鎖状ポリエステル又はポリエーテルとの反応により製造された熱可塑性ポリウレタンエラストマーである。イソシアネート部分は、一般的には“ハードセグメント”すなわち結晶性セグメントと呼ばれ、ポリオール部分は“ソフトセグメント”すなわちエラストマーセグメントと呼ばれる。適するポリウレタンブロックコポリマーは、Ｔｅｘｉｎ（Ｍｏｂａｙ  Ｃｈｅｍｉｃａｌ  Ｃｏ．）  、Ｅｓｔａｎｅ（ＢＦ  Ｇｏｏｄｒｉｃｈ  Ｃｏ．）  、Ｒｏｙｌａｒ（Ｕｎｉｒｏｙａｌ  Ｉｎｃ．）  及びＰｅｌｌｅｔｈａｎｅ（Ｕｐｊｏｈｎ  Ｃｏ．）という商標名で市販されている。例えば、ポリカプロラクトンとジイソシアネートから製造されたポリウレタンブロックコポリマーは化学式：
【００１４】
【化４】
0003611924.tif 000004
【００１５】
を有し、ポリ（エチレンアジペート）とジイソシアネートから製造されたポリウレタンブロックコポリマーは化学式：
【００１６】
【化５】
0003611924.tif 000005
【００１７】
を有する。式中、Ｒは直鎖状又は分枝鎖状のアルキル基又は芳香族基であり、Ｒ１  及びＲ２  は直鎖状又は分枝鎖状のアルキル基である。
本発明の組成物は又任意にゴム成分である成分（ｄ）を含みうる。ゴム成分は、（ｉ）オレフィンコポリマーゴム、（ｉｉ）モノアルケニル芳香族炭化水素−共役ジエンブロックコポリマー、及び（ｉｉｉ）コア‐シェルゴムからなる群の一以上から選択される。モノアルケニル芳香族炭化水素−共役ジエンブロックコポリマーが好ましいゴム成分である。存在する場合には、ゴム成分は約５乃至約２０重量％、好ましくは約５乃至約１５重量％使用し、（ａ）＋（ｂ）＋（ｃ）＋（ｄ）＝１００％である。
適するポリオレフィンゴムには、エチレン／プロピレンモノマーゴム（ＥＰＭ）のような飽和ポリオレフィンゴム及びエチレン／プロピレン／ジエンモノマーゴム（ＥＰＤＭ）のような不飽和ポリオレフィンゴムが含まれる。好ましいポリオレフィンゴムは、典型的にはエチレン／プロピレンの重量％比が約２５／７５乃至約７５／２５、好ましくは約４０／６０乃至約６０／４０の範囲内であり、極限粘度が約２．０乃至約６．０、好ましくは約２．５乃至約４．０ｄｌ／ｇの範囲内であるエチレン／プロピレンモノマーゴムである。適するポリオレフィンゴムの一は、Ｐｏｌｙｓａｒ  から入手しうるＥＰＭ  ３０６Ｐランダムエチレン／プロピレンコポリマーである。
【００１８】
モノアルケニル芳香族炭化水素−共役ジエンブロックコポリマーは、Ａ−Ｂ（又はジブロック）構造、直鎖状のＡ−Ｂ−Ａ（又はトリブロック）構造、放射状の（Ａ−Ｂ）ｎ  型（但し、ｎ＝３〜２０％）、又はこれらの構造の組み合わせ（式中、各Ａブロックはモノアルケニル芳香族炭化水素ポリマーブロックであり、各Ｂブロックは不飽和ゴムブロックである）の熱可塑性エラストマーである。種々のグレードのこの種のコポリマーが市販されている。各グレードは、構造、中間及び端部のブロックの分子量、モノアルケニル芳香族炭化水素のゴムに対する比が異なる。ブロックコポリマーは又水素化しうる。典型的なモノアルケニル芳香族炭化水素モノマーは、スチレン、環置換Ｃ１  〜Ｃ４  の直鎖状又は分枝鎖状アルキルスチレン、及びビニルトルエンである。スチレンが好ましい。適する共役ジエンはイソプレンである。
ブロックコポリマーの重量平均分子量Ｍｗ  は約４５，０００乃至約２６０，０００ｇ／ｍｏｌｅの範囲内であり、衝撃強さ及び剛性のバランスが最良のブレンド組成物を与えるという理由から約５０，０００乃至約１２５，０００の範囲内の平均分子量が好ましい。又、不飽和並びに飽和ゴムブロックを有するブロックコポリマーも使用しうるが、この場合もそれらを含む組成物の衝撃強さ／剛性のバランスの見地から飽和ゴムブロックを有するコポリマーが好ましい。ブロックコポリマー中のモノアルケニル芳香族炭化水素の共役ジエンゴムに対する重量比は、約５／９５乃至約５０／５０、好ましくは約１０／９０乃至約４０／６０の範囲内である。適するブロックコポリマーの一は、Ｍａｒｕｂｅｎｉ  Ｓｐｅｃｉａｌｔｙ  Ｃｈｅｍｉｃａｌｓ，Ｉｎｃ．  から入手しうるＳｅｐｔｏｎ  ２００７  である。このブロックコポリマーは、溶融流量が４乃至１００ｄｇ／ｍｉｎで、〜３０％のスチレン端部ブロック及び〜７０％のイソプレンゴム状中間ブロックを含む水素化トリブロックコポリマーである。
【００１９】
コア‐シェルゴム成分は、相溶化シェル、通常ガラス状ポリマー又はコポリマーにより囲まれた架橋ゴム相の小さな粒子を含む。コアは、典型的にはブタジエン又はイソプレンのようなジエンゴム、又はアクリレートである。シェルは、典型的にはスチレン、メタクリル酸メチル、及びアクリロニトリルから選択された２種以上のモノマーのポリマーである。特に好ましいコア‐シェルゴムはアクリレートコアを有する。
本発明の組成物における別の任意成分は、プロピレンポリマー物質である（ｅ）である。存在する場合には、約１乃至約５０重量％使用される。プロピレンポリマー物質を使用する場合には、（ａ）＋（ｂ）＋（ｃ）＋（ｄ）＋（ｅ）＝１００％、又は（ａ）＋（ｂ）＋（ｃ）＋（ｅ）＝１００％である。この任意成分が存在する場合には、成分（ａ）のグラフトコポリマーの量は約３０％程度に減少させうる。未グラフトプロピレンポリマー物質はグラフトコポリマーの主鎖として使用されるプロピレンホモポリマーと同一の物質でもよいし、異なっていてもよい。すなわち、それは（ｉ）プロピレンのホモポリマー、（ｉｉ）エチレン及びＣ４  〜Ｃ１０のオレフィンからなる群から選択されたオレフィンとプロピレンとのランダムコポリマー（但し、オレフィンがエチレンの場合には、重合したエチレンの最大含量が約１０重量％、好ましくは約４重量％であり、オレフィンがＣ４  〜Ｃ１０のオレフィンの場合には、重合したそれらの最大含量が約２０重量％、好ましくは約１６重量％である）、（ｉｉｉ）エチレン及びＣ４  〜Ｃ８  の１−オレフィンからなる群から選択されたオレフィンとプロピレンとのランダムターポリマー（但し、重合したＣ４  〜Ｃ８  の１−オレフィンの最大含量が約２０重量％、好ましくは約１６重量％であり、オレフィンがエチレンである場合には、重合したエチレンの最大含量が約５重量％、好ましくは約４重量％である）、及び（ｉｖ）反応器中又は物理的ブレンドによりエチレン−プロピレンモノマーゴム又はエチレン／プロピレン／ブテンモノマーゴムで耐衝撃性を改良したプロピレンのホモポリマー又はランダムコポリマー（改良されたポリマーのエチレン−プロピレンモノマーゴム又はエチレン／プロピレン／ブテンモノマーゴムの含量は約５乃至約７０％の範囲内であり、ゴムのエチレン含量は約７乃至約７０％、好ましくは約１０乃至約６０％である）からなる群から選択される。Ｃ４  〜Ｃ１０のオレフィンには、例えば１−ブテン、１−ペンテン、３−メチル−１−  ブテン、４−メチル−１−  ペンテン、１−ヘキセン、３，４−ジメチル−１−  ブテン、１−ヘプテン、及び３−メチルヘキセンのような直鎖状及び分枝鎖状のＣ４  〜Ｃ１０のオレフィンが含まれる。好ましいプロピレンポリマー物質は、幅広いＭＷ  範囲のプロピレンホモポリマーである。
【００２０】
グラフトコポリマーのプロピレンポリマー主鎖及び、存在する場合にはプロピレンポリマー物質は、本発明の組成物の連続相、すなわちマトリックス相を形成する。プロピレンポリマー主鎖にグラフトしたＰＳＡＮ、ＰＳＭＡ、又はＰ（ＭＳ／Ｓ／ＭＡ）、遊離したＰＳＡＮ、ＰＳＭＡ、又はＰ（ＭＳ／Ｓ／ＭＡ）、芳香族ポリカーボネート、脂肪族ポリエステル、及びゴム成分を含む組成物のその他の成分は連続相に均質に分散している。
本発明の好ましい実施態様においては、組成物は、（ａ）スチレン及びアクリロニトリルを含むモノマー（モノマーの総重量に対してアクリロニトリルの量が約２０乃至約２５重量％）をグラフト重合させたプロピレンポリマー物質を含み、重合したモノマーが約５０乃至約９５ｐｐｈ  存在するグラフトコポリマー、約９４乃至約４５重量％、（ｂ）ビスフェノール‐Ａポリカーボネート、約５乃至約４０重量％、（ｃ）ポリカプロラクトン、約１乃至約１５重量％、（ｄ）酸又は酸無水物官能化水素化スチレンブロックコポリマー、約５乃至約２０重量％を含み、（ａ）＋（ｂ）＋（ｃ）＋（ｄ）＝１００％である。約５乃至約４０重量％のプロピレンホモポリマーが存在する場合には、グラフトコポリマーの量は約３０乃至約６５重量％で、ポリカーボネートの量は約１０乃至約３０重量％であり、（ａ）＋（ｂ）＋（ｃ）＋（ｄ）＋（ｅ）＝１００％である。
【００２１】
別の好ましい実施態様においては、本発明の組成物は、（ａ）モノマーの総重量に対して約４０重量％のα‐メチルスチレン、約２０重量％のスチレン、及び約４０重量％の無水マレイン酸を含むモノマーをグラフト重合させたプロピレンポリマー物質を含み、重合したモノマーが約５０乃至約９５ｐｐｈ  存在するグラフトコポリマー、約９４乃至約４５重量％、（ｂ）ビスフェノール‐Ａポリカーボネート、約５乃至約４０重量％、（ｃ）ポリカプロラクトン、約１乃至約１５重量％、（ｄ）酸又は酸無水物官能化水素化スチレンブロックコポリマー、約５乃至約２０重量％を含み、（ａ）＋（ｂ）＋（ｃ）＋（ｄ）＝１００％である。約５乃至約４０重量％のプロピレンホモポリマーが存在する場合には、グラフトコポリマーの量は約３０乃至約６５重量％で、ポリカーボネートの量は約１０乃至約３０重量％であり、（ａ）＋（ｂ）＋（ｃ）＋（ｄ）＋（ｅ）＝１００％である。
例えば、カーボンブラック及びガラス繊維、並びに炭酸カルシウム、タルク、雲母、及びガラスのような無機粉末のような充填剤及び強化剤は本発明の組成物中に含まれうる。そのような充填剤による経済的な利点の他に、剛性の増大及び熱変形温度の上昇が得られる。
【００２２】
本発明の組成物は、一軸又は二軸スクリュー押出機、バンバリーミキサーのような従来の混合装置、又はその他の従来の溶融配合装置で成分を機械的にブレンドすることにより調製される。組成物の成分を混合する順序は重要ではない。
本発明の組成物は射出成形及び押出のような成形プロセスに有用である。
【００２３】
【実施例】
以下の実施例の全てにおいては、全ての物質を押出前に安定剤パッケージとしてＣｉｂａ  Ｇｅｉｇｙ    から入手しうるＩｒｇａｎｏｘ  Ｂ２２５  （Ｉｒｇａｆｏｓ  １６８  とＩｒｇａｎｏｘ  １０１０の１：１  ブレンド）  及びステアリン酸カルシウムと乾燥ブレンド及びバッグ混合した。実施例１乃至３においては、２４６℃（４７５°Ｆ）において３００ｒｐｍ  で回転する、処理量が１１．３ｋｇ／ｈｒ（２５ｌｂ／ｈｒ）の二軸Ｂｅｒｓｔｏｒｆｆ  ２５ｍｍ押出機で配合を実施した。実施例４乃至１４においては、２４６℃（４７５°Ｆ）において２７５ｒｐｍ  で回転する、処理量が１３．６ｋｇ／ｈｒ（３０ｌｂ／ｈｒ）のＬｅｉｔｒｉｔｚ  ３０ｍｍ  押出機で配合を実施した。次いで配合された物質をペレット化した。ペレット化した物質を６６℃（１５０°Ｆ）において一昼夜乾燥させた後、２４６℃（４７５°Ｆ）の５ｏｚ  Ｂａｔｔｅｎｆｅｌｄ射出成形機及び７１℃（１６０°Ｆ）の金型温度で射出成形した。成形サイクルは、１．２７ｃｍ／ｓｅｃ（  ０．５ｉｎ／ｓｅｃ）  の最大射出速度で、２０秒の射出時間、２５秒の冷却時間、及び２秒の金型開放時間であった。全ての実施例において、引張、曲げ、及びアイゾッド棒を同時に成形した。
成形試験片を評価するのに使用した試験方法は、ＡＳＴＭ  Ｄ−２５６（アイゾッド衝撃強さ）、ＡＳＴＭ  Ｄ−６３８（引張強さ）、ＡＳＴＭ  Ｄ−７９０（曲げ弾性率）、ＡＳＴＭ  Ｄ−７９０（降伏点における曲げ強さ）、ＡＳＴＭ  Ｄ−６３８（降伏点における伸び）、ＡＳＴＭ  Ｄ−６３８（破断点における伸び）、ＡＳＴＭ  Ｄ−７８５（ロックウェル硬度）であった。
【００２４】
本明細書においては、特に表示がなければ全ての部及び百分率は重量である。説明のために提出されている以下の実施例は、本発明の組成物の種々の実施態様を記載する。
【００２５】
実施例１
この実施例は、グラフトコポリマー、ポリカーボネート、及びポリエステルを含む組成物の物性に及ぼすポリエステルの量の変化の影響を記載する。グラフトコポリマー単独（比較例１）、７０／３０グラフトコポリマー／ポリカーボネート（比較例２）、及びポリカーボネートを含まないでグラフトコポリマーとポリエステル（比較例３）を含む組成物の物性との比較も実施した。
グラフトコポリマーは、スチレン／アクリロニトリルコポリマーをプロピレンホモポリマー主鎖にグラフトさせたものであり、表中ではＰＰ−ｇ−ＰＳＡＮ  と示す。この実施例及び以下の実施例においては、主鎖ポリマーとして使用するプロピレンホモポリマーは以下の性質を有する。球状、２３０℃及び２１６０ｇにおける溶融流量（ＭＦＲ）１０ｄｇ／ｍｉｎ、多孔性０．４４ｃｃ／ｇ、室温におけるキシレン不溶部９６．５％、Ｍｗ  ／Ｍｎ  ＝５。モノマー（７５／２５スチレン／アクリロニトリル）は、前述のペルオキシド開始グラフト重合法を用い、１００℃のグラフト温度においてポリプロピレン主鎖にグラフトさせた。ポリプロピレン１００重量部当たり５０重量部のモノマーを添加した。１１−ｔｅｒｔ−ブチルペルオキシピバレート（２．６ｐｐｈ  の活性ペルオキシド、ミネラルスピリット中に７５％）をペルオキシド開始剤として使用した。スチレン及びアクリロニトリルを予め混合し、５０分間に１．０ｐｐｈ／ｍｉｎ  の速度で供給し、ペルオキシドは０．０７ｐｐｈ／ｍｉｎ  の速度で別に供給した。モノマーの開始剤に対する割合（Ｍ／Ｉ）は４０／１であった。反応条件は１００℃に３０分保持し、次いで温度を上昇させて窒素パージ下で１３４℃に１２０分保持した。グラフト効率は３６％であった。
【００２６】
この実施例及び以下の実施例において使用する芳香族ポリカーボネート（ＰＣ）は、Ｄｏｗ  Ｃｈｅｍｉｃａｌから入手しうるＣａｌｉｂｒｅ  ３０２−２２ビスフェノール‐Ａポリカーボネートであった。ポリカーボネートはＡＳＴＭ  Ｄ  １２３８−８２に従って３００℃及び１．２ｋｇで測定したＭＦＲが２２ｄｇ／ｍｉｎであった。
この実施例及び以下の実施例において使用する脂肪族ポリエステルは、Ｕｎｉｏｎ  Ｃａｒｂｉｄｅ  から入手しうるＰ−７６７  ポリカプロラクトン（ＰＣＬ）であった。ポリエステルのＭｗ  は１００，０００であった。
組成物の各成分の量及び物性試験の結果を表１に示す。
【００２７】
【表１】
表１
0003611924.tif 000006
【００２８】
【表２】
表１（続き）
0003611924.tif 000007
【００２９】
実施例２
この実施例は、グラフトコポリマー、ポリカーボネート、及びポリエステルを含む組成物の物性において、ポリエステルの量が同一のままでグラフトコポリマー及びポリカーボネートの量を変化させた場合の影響を記載する。ポリエステルが存在せず、グラフトコポリマー及びポリカーボネートの相対量を変化させた場合の組成物（比較例４及び５）の物性との比較も実施した。
ＰＰ−ｇ−ＰＳＡＮ  グラフトコポリマー、ポリカーボネート、及びポリエステルは実施例１に記載したものと同一であった。
組成物の各成分の量及び物性試験の結果を表２に示す。
【００３０】
【表３】
表２
0003611924.tif 000008
【００３１】
実施例３
この実施例は、グラフトコポリマー、ポリカーボネート、及びポリエステルを含む組成物の物性において、グラフトコポリマー、ポリカーボネート、ポリエステル、及びスチレン／アクリロニトリルの重量％比が同一のままでグラフトコポリマーにおけるＰＳＡＮのｐｐｈ  を変化させた場合の影響を記載する。
ＰＰ−ｇ−ＰＳＡＮ  グラフトコポリマーは、スチレン及びアクリロニトリルを１．０ｐｐｈ／ｍｉｎ  の速度で３０分間（試料１）、及び４０分間（試料２）供給すること以外は実施例１に記載したようにして調製した。スチレン及びアクリロニトリルの総量、及び各試料中のスチレン／アクリロニトリルの重量％比は表３に示す。ポリカーボネート及びポリエステルは実施例１に記載したものと同一であった。
組成物の各成分の量及び物性試験の結果を表２に示す。
【００３２】
【表４】
表３
0003611924.tif 000009
【００３３】
実施例４
この実施例は、グラフトコポリマー、ポリカーボネート、及びポリエステルを含む組成物の物性に及ぼす１０重量％のゴムの添加の影響を記載する。ポリカーボネートが存在しない（比較例６）、ポリエステルが存在しない（比較例７）、及びグラフトコポリマーとポリカーボネートのみが存在する（比較例８）場合の組成物の物性との比較も実施した。
ＰＰ−ｇ−ＰＳＡＮ  グラフトコポリマー、ポリカーボネート、及びポリエステルは実施例１に記載したものと同一であった。トリブロックコポリマー（Ｓ−ＥＢ−Ｓ−ｇ−ＭＡ）  は、Ｓｈｅｌｌ  から入手しうる無水琥珀酸官能化スチレン／エチレン−ブタジエン／スチレンゴムである。コポリマーは、２９重量％のスチレン、７１重量％のエチレン−ブタジエンゴム中間ブロック、及び〜２重量％の無水琥珀酸を含有した。このゴムの官能化においては、無水マレイン酸を二重結合と反応させて無水琥珀酸基を形成した。
組成物の各成分の量及び物性試験の結果を表４に示す。
【００３４】
【表５】
表４
0003611924.tif 000010
【００３５】
実施例５
この実施例は、グラフトコポリマー、ポリカーボネート、及びポリエステルを含む組成物の物性に及ぼす１０重量％の種々のゴムの添加の影響を記載する。
ＰＰ−ｇ−ＰＳＡＮ  グラフトコポリマー、ポリカーボネート、及びポリエステルは実施例１に記載したものと同一であった。Ｓ−ＥＢ−Ｓ−ｇ−ＭＡ  は実施例４に記載したものと同一であった。Ｍａｒｕｂｅｎｉ  Ｓｐｅｃｉａｌｔｙ  Ｃｈｅｍｉｃａｌｓ  Ｉｎｃ．  から入手しうる水素化スチレン／エチレン−プロピレン／スチレン（Ｓ−ＥＰ−Ｓ）トリブロックコポリマーは、〜３０重量％のスチレン端部ブロック及び〜７０重量％のイソプレンゴムを含有した。Ｓｈｅｌｌ  から入手しうるスチレン／エチレン−ブタジエン／スチレントリブロックコポリマー（Ｓ−ＥＢ−Ｓ）は、２９重量％のスチレン、７１重量％の水素化ブタジエンゴム中間ブロックを含有した。
組成物の各成分の量及び物性試験の結果を表５に示す。
【００３６】
【表６】
表５
0003611924.tif 000011
【００３７】
実施例６
この実施例は、グラフトコポリマー、ポリカーボネート、ポリエステル、及び水素化トリブロックコポリマーゴムを含む組成物の物性に及ぼすゴムの量の変化の影響を記載する。
ＰＰ−ｇ−ＰＳＡＮ  グラフトコポリマー、ポリカーボネート、及びポリエステルは実施例１に記載したものと同一であった。水素化トリブロックコポリマーゴム（Ｓ−ＥＰ−Ｓ）は実施例５に記載したものと同一であった。
組成物の各成分の量及び物性試験の結果を表６に示す。
【００３８】
【表７】
表６
0003611924.tif 000012
【００３９】
実施例７
この実施例は、グラフトコポリマー、ポリカーボネート、及びポリエステルを含む組成物の物性において、ポリエステルの量を変化させた場合の影響を記載する。ポリカーボネートもポリエステルも含まない（比較例９）、ポリエステルを含まない（比較例１０）、ポリカーボネートを含まず２．５％のポリエステルを含む（比較例１１）、及びポリカーボネートを含まず５％のポリエステルを含む（比較例１２）場合の組成物の物性との比較も実施した。
グラフトコポリマーは、α‐メチルスチレン、スチレン、及び無水マレイン酸のコポリマーをポリプロピレン主鎖にグラフトさせたものであった（ＰＰ−ｇ−Ｐ（ＭＳ／Ｓ／ＭＡ））  。主鎖ポリマーとして使用するポリプロピレンホモポリマーは実施例１で使用したものと同一であった。α‐メチルスチレンコポリマー（α‐メチルスチレン、スチレン、及び無水マレイン酸の重量比は４４／１９．４／３６．６、モル比は４０／２０／４０）は、前述のペルオキシド開始グラフト重合法を用い、９０℃のグラフト温度においてポリプロピレン主鎖にグラフトさせた。ポリプロピレン１００重量部当たり５０重量部のα‐メチルスチレンコポリマーを添加した。１１−ｔｅｒｔ−ブチルペルオキシピバレート（１．０８ｐｐｈ  の活性ペルオキシド、ミネラルスピリット中に７５％）をペルオキシド開始剤として使用した。α‐メチルスチレン及びスチレンを予め混合し、５０分間に１．０ｐｐｈ／ｍｉｎ  の速度で供給した。無水マレイン酸は１．０ｐｐｈ／ｍｉｎ  の速度で別に供給し、ペルオキシドは０．０２ｐｐｈ／ｍｉｎ  の速度で別に供給した。モノマーの開始剤に対する割合は１００：１であった。反応条件は９０℃に３０分保持し、次いで温度を上昇させて窒素パージ下で１４０℃に１８０分保持した。
【００４０】
組成物の各成分の量及び物性試験の結果を表７に示す。
【００４１】
【表８】
表７
0003611924.tif 000013
【００４２】
【表９】
表７（続き）
0003611924.tif 000014
【００４３】
実施例８
この実施例は、グラフトコポリマー、ポリカーボネート、及びポリエステルを含む組成物の物性に及ぼす１０重量％のゴムの添加の影響を記載する。ポリカーボネートもポリエステルも含まない（比較例１３）、ポリエステルを含まない（比較例１４）、５％のポリエステルを含みゴムを含まない（比較例１５）、及びいずれの添加剤も含まずグラフトコポリマー単独（比較例９）場合の組成物の物性との比較も実施した。
ＰＰ−ｇ−Ｐ（ＭＳ／Ｓ／ＭＡ）  グラフトコポリマーは実施例７に記載したようにして調製した。ポリカーボネート及びポリエステルは実施例１に記載したものと同一であった。ゴムは実施例４に記載したものと同一であった。
組成物の各成分の量及び物性試験の結果を表８に示す。
【００４４】
【表１０】
表８
0003611924.tif 000015
【００４５】
実施例９
この実施例は、グラフトコポリマー及びポリカーボネートを含む組成物の物性に及ぼす２．５重量％の種々の脂肪族ポリエステルの添加の影響を記載する。
ＰＰ−ｇ−ＰＳＡＮ  グラフトコポリマー、ポリカーボネート、及びポリエステルは、グラフトコポリマーの主鎖として使用したプロピレンホモポリマーの多孔性が０．４４ｃｃ／ｇであること以外は実施例１に記載したものと同一であった。ポリ（１，４−  ブチレンアジペート）  はＡｌｄｒｉｃｈ  から入手でき、そのＭｗ  は〜１２，０００であった。ポリエチレンスクシネートはＡｌｄｒｉｃｈ  から入手できる。ポリカプロラクトンソフトセグメントを有するポリウレタンブロックコポリマーは、Ｄｏｗ  Ｃｈｅｍｉｃａｌ  Ｃｏ．からＰｅｌｌｅｔｈａｎｅ  ２１０２−８０Ａ  として入手しうる。ポリアジペートソフトセグメントを有するポリウレタンブロックコポリマーは、Ｄｏｗ  Ｃｈｅｍｉｃａｌ  Ｃｏ．からＰｅｌｌｅｔｈａｎｅ  ２３５５−７５Ａ  として入手しうる。
組成物の各成分の量及び物性試験の結果を表９に示す。
【００４６】
【表１１】
表９
0003611924.tif 000016
【００４７】
実施例１０
この実施例は、グラフトコポリマー、ポリカーボネート、及び種々のポリエステルを含む組成物の物性に及ぼす１０重量％のＳ−ＥＢ−Ｓ−ｇ−ＭＡ  ゴムの添加の影響を記載する。
ＰＰ−ｇ−ＰＳＡＮ  グラフトコポリマー、ポリカーボネート及びポリエステルは実施例９に記載したものと同一であった。ゴム成分は実施例４に記載したゴムと同一であった。
組成物の各成分の量及び物性試験の結果を表１０に示す。
【００４８】
【表１２】
表１０
0003611924.tif 000017
【００４９】
実施例１１
この実施例は、グラフトコポリマー、ポリカーボネート、ポリエステル、及びゴムを含む組成物の物性に及ぼすプロピレンホモポリマーの添加の影響を記載する。
ＰＰ−ｇ−ＰＳＡＮ  グラフトコポリマー、ポリカーボネート及びポリエステルは実施例９に記載したものと同一であった。ゴムは実施例５に記載したゴムと同一であった。未グラフトプロピレンホモポリマーは、球状、ＭＦＲ１．１ｄｇ／ｍｉｎ、室温におけるキシレン不溶部９７．８％、Ｍｗ  ／Ｍｎ  ＝８．２の幅広い分子量分布を有するホモポリマーであった。
組成物の各成分の量及び物性試験の結果を表１１に示す。
【００５０】
【表１３】
表１１
0003611924.tif 000018
【００５１】
実施例１２
この実施例は、グラフトコポリマー及びポリカーボネートを含む組成物の物性において、種々のポリエステルを２．５重量％添加した場合の影響を記載する。
ＰＰ−ｇ−Ｐ（ＭＳ／Ｓ／ＭＡ）  グラフトコポリマーは、グラフトコポリマーの主鎖として使用したプロピレンホモポリマーの多孔性が０．４４ｃｃ／ｇであること以外は実施例７に記載したようにして調製した。Ｐ（ＭＳ／Ｓ／ＭＡ）は、プロピレンホモポリマー主鎖にグラフトさせたα‐メチルスチレン／スチレン／無水マレイン酸ターポリマーを示すのに使用される。ポリカーボネート及びポリエステルは実施例９に記載したものと同一であった。
組成物の各成分の量及び物性試験の結果を表１１に示す。
【００５２】
【表１４】
表１２
0003611924.tif 000019
【００５３】
実施例１３
この実施例は、グラフトコポリマー、ポリカーボネート、及びゴムを含む組成物の物性において、種々のポリエステルを添加した場合の影響を記載する。
ＰＰ−ｇ−Ｐ（ＭＳ／Ｓ／ＭＡ）  グラフトコポリマーは実施例１２に記載したようにして調製した。ポリカーボネート及びポリエステルは実施例９に記載したものと同一であった。ゴムは実施例４に記載したものと同一であった。
組成物の各成分の量及び物性試験の結果を表１３に示す。
【００５４】
【表１５】
表１３
0003611924.tif 000020